ГЛАЗУРЬ
GLASE

Изобретение относится к технологии силикатов и касается составов глазурей для нанесения на керамическую плитку, кирпич, черепицу.
Известна глазурь, включающая, мас.%: измельченный природный барит 10-20: стекло или фритта 50-70; перлит 10-40 [1].
Задача изобретения состоит в повышении термостойкости глазури.
Технический результат достигается тем, что глазурь, включающая измельченный природный барит, стекло или фритту, перлит, дополнительно включает тальк и циркон, причем компоненты находятся при следующем соотношении, мас.%: измельченный природный барит 6-8; стекло или фритта 70-74; перлит 6-8; циркон 6-8.
В таблице приведены составы глазури.
Таблица
Компоненты
Состав, мас.%:
1
2
3
Измельченный природный барит
6
7
8
Стекло или фритта
70
72
74
Перлит
8
7
6
Тальк
8
7
6
Циркон
8
7
6
Термостойкость, °С
~110-130
~110-130
~110-130
Глазурь получают следующим образом.
2
2
3
2
2
2
3
При температуре 1480-1500°С варят фритту, например, следующего состава, мас.%: SiO 50,0-54,0; AlO 4,0-6,0; NaO 1,0-2,0; KO 2,0-4,0; MgO 4,0-6,0; CaO 1,0-2,0; BO 1,0-2,0. Расплав гранулируют в воду. Возможно использование стекла (боя), например оптического, светотехнического, медицинского и др.
Фритту или стекло размалывают совместно с природным баритом, тальком, цирконом и предварительно вспученным перлитом до полного прохождения через сетку № 008. К полученной массе добавляют воду и тщательно перемешивают. Влажность глазурной суспензии принимают 45-47%.
Готовую глазурную суспензию наносят (напылением, поливом, окунанием) на поверхность керамического изделия, сушат на воздухе и обжигают при температуре 900-1000°С в течение 30-45 мин.
Глазурь образует гладкое, ровное покрытие.
Источники информации
1. RU 2007104488, 2008.